(57)【要約】【課題】  自治体等の規制に合致し、カラス等の小動物による散乱被害を防止し得るゴミ袋を提供する。【解決手段】  Ｌ＊ａ＊ｂ＊表色系におけるＬ＊値が４０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす合成樹脂フィルムから形成されたゴミ袋。【選択図】  なし【特許請求の範囲】
【請求項１】
Ｌ＊ａ＊ｂ＊表色系におけるＬ＊値が４０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす合成樹脂フィルムから形成されたゴミ袋。
【請求項２】
合成樹脂フィルムの鏡面光沢度〔Ｇｓ（６０°）〕が少なくとも３５％である請求項１記載のゴミ袋。
【発明の詳細な説明】
【技術分野】
【０００１】
本発明はゴミ袋に関する。詳しくは、市街地において一般家庭、飲食店等から廃棄される食物残渣を含む生ゴミを収納して廃棄する際に用いられ、カラス等の小動物による散乱被害を回避し得るゴミ袋に関する。
【背景技術】
【０００２】
従来、主として一般家庭、飲食店等から廃棄される食物残渣を含む生ゴミは、黒色等に着色した不透明のゴミ袋に収納して、各地区の集積場に集められ、自治体などにより焼却処分又は埋め立て処分されていた。しかし、主として、都市部においては、廃棄物が右肩上がりに増加し続け、焼却処分設備や埋め立て処分場等が不足することとなっている。そのため、焼却処分、埋め立て処分等する廃棄物を減量する必要が生じ、一般家庭、飲食店等から廃棄されるゴミについても、種類別に分類して廃棄するか、又は再利用可能な資材は分別回収することが義務付けられるようになっている。
【０００３】
多くの自治体では、食物残渣を含む生ゴミは、可燃物として分類されている。その場合、可燃物類に他の分類物を間違って混入することを未然に防止する観点から、収納用ゴミ袋として、透明又はそれに近い性状のゴミ袋を用いることを義務付けている。特に規制が厳しい自治体では、透明の袋を特定ゴミ袋として指定している。
【０００４】
透明又はそれに近い性状のゴミ袋に食物残渣を含む生ゴミを収納した場合、内容物を容易に判別することが可能であり、カラス、犬、猫、ネズミ等の小動物が餌の対象として視認する。特に、各地区に一次集積された生ゴミ袋については、都市部に住み着いたカラス等の絶好の標的となり、内容物を突つき出し、散乱させる被害を日常的に被るようになった。一方、従来用いられていた黒色などに着色した不透明のゴミ袋に生ゴミを収納した場合、内容物の突つき出しによる散乱の被害は殆ど問題にならなかった経緯がある。
【０００５】
上記被害から町の美観を守るために、一次集積地の生ゴミ袋の上にネットを被せ、カラス等の侵入を防いだり、内容物が見えない様な開閉式大型ゴミ箱を設置して、その中に生ゴミ袋を入れる方法を採用する所もでてきている。しかし、これらの方法では、生ゴミを一次集積地へ持ち込む際、都度ネットで被う必要が有ることから、作業が煩雑であったり、ネツト自体が不衛生になり易い等の問題がある。また、開閉式大型ゴミ箱は、特に繁華街、住宅街では設置場所の確保が困難であり満足できる解決策とはいえない。
【０００６】
一方、これらの方法とは別に生ゴミ袋自体にカラスなどの小動物が苦手とする各種添加剤を練り込んだり、忌避するような物理的処理を施したりする方法が提案されている。例えば、特開２０００−２１２０１４号公報（特許文献１参照）、特開平９−１６９４０１号公報（特許文献２参照）等の様に動物忌避剤と言われるクジンエキス、リモネン、カプサイシン、カラシ、ワサビ等の辛味成分、安息香酸デナトニウム等をゴミ袋へ練り込んだり、塗布したりしたもの、或いは、特開２０００−４６８０２号公報（特許文献３参照）、特開平１０−３５８０９号公報（特許文献４参照）等の様にゴミ袋の外壁面全面を光沢ある銀色に施したり、或いは動物体内の磁気撹乱を目的に磁気ストライプをゴミ袋の外壁に貼り付ける方法等が提案されている。
【０００７】
しかし、ゴミ袋用フィルムにこれらの動物忌避成分を配合したり、部分的に磁気ストライブを付けたゴミ袋は収納物が視認できることから、カラスなどの小動物は収納物を容易に視認し、突つき出す行動を取り、袋自体による防護性は大して期待できない。また、全面を銀色に施す方法は、収納物が見えないことからカラスなどの小動物による被害は回避できるが、自治体等の規制には合致しないものであり実用的ではない。
【０００８】
【特許文献１】特開２０００−２１２０１４号公報（特許請求の範囲）
【特許文献２】特開平９−１６９４０１号公報（特許請求の範囲）
【特許文献３】特開２０００−４６８０２号公報（特許請求の範囲）
【特許文献４】特開平１０−３５８０９号公報（特許請求の範囲）
【特許文献５】特開平９−１８８３１１号公報（特許請求の範囲、［０００２］）
【非特許文献１】杉田昭栄著「カラスなぜ遊ぶ」集英社新書、２００４年３月２２日、１１４〜１１７頁
【発明の開示】
【発明が解決しようとする課題】
【０００９】
本発明の目的は、上記問題に鑑み、自治体等の規制に合致し、カラス等の小動物による散乱被害を防止し得る、食物残渣を含む生ゴミの収納に適するゴミ袋を提供することにある。
【課題を解決するための手段】
【００１０】
本発明者らは、上記課題を解決するために鋭意研究を行ない本発明に至った。即ち、明度と色相の二つの光学特性に着目して研究を重ねた結果、明度及び色相を特定の範囲に限定することにより、人には視認できるがカラスには視認できない領域を特定することができた。その結果、下記ゴミ袋が上記課題を解決し得るものであることを見出した。
【００１１】
すなわち、本発明は、Ｌ＊ａ＊ｂ＊表色系におけるＬ＊値が４０〜８０、ａ＊値が−４０〜１０、ｂ＊値が−１０〜４０であり、且つ、ａ＊値及びｂ＊値が｜ａ＊｜＋｜ｂ＊｜≧５なる関係を満たす合成樹脂フィルムから形成されたゴミ袋である。
【００１２】
本発明に係わるゴミ袋の好ましい態様として、合成樹脂フィルムの鏡面光沢度〔Ｇｓ（６０°）〕が少なくとも３５％である前記ゴミ袋が挙げられる。
【００１３】
尚、本発明における、Ｌ＊ａ＊ｂ＊表色系は、１９７６年国際照明委員会（ＣＩＥ）により推奨された３次元の表色の方法を意味し、ＪＩＳ  Ｚ８７２９に規定される色の表示方法である。Ｌ＊値は明度を示す指標であり、大きくなると明るく、小さくなると暗くなる。ａ＊値が正になると赤色になり、負になると緑色になる。また、ｂ＊値が正になると黄色になり、負になると青色になる。
【発明の効果】
【００１４】
本発明に係わるゴミ袋は、上記明度及び色相を有する合成樹脂フィルムから形成されるため、カラスなどが収納物を容易に視認し難く、突つき出しなどによる収納物の散乱被害を防止することができる。更に、鏡面光沢度〔Ｇｓ（６０°）〕が少なくとも３５％である合成樹脂フィルムを用いることにより、その効果は一顕著となる。また、明度（Ｌ＊値）が４０〜８０である合成樹脂フィルムから形成されるので人が収納物を視認可能であり、自治体などの規制に合致し食物残渣を含む生ゴミの収納用ゴミ袋として好適である。
【発明を実施するための最良の形態】
【００１５】
以下、本発明について詳細に説明する。先ず、本発明に用いるゴミ袋形成用合成樹脂フィルムについて説明する。
【００１６】
本発明に用いる合成樹脂フィルムは、ＪＩＳ  Ｚ８７２９に規定されるＬ＊値が４０〜８０、知覚色度指数であるａ＊値及びｂ＊値がそれぞれ−４０〜１０、−１０〜４０であり、且つ、ａ＊値及びｂ＊値の両者が｜ａ＊｜＋｜ｂ＊｜≧５なる関係を満たす色相を有することを必須要件とする。更に、この合成樹脂フィルムの鏡面光沢度〔Ｇｓ（６０°）〕、即ち、入射角と受光角が共に６０度である６０度鏡面光沢度が少なくとも３５％であることが好ましい。
【００１７】
識者らの研究によれば、カラスは聴覚及び嗅覚がそれほど発達しておらず、主として視覚を用いて物質を認識していることが報告されている。カラスの網膜には、特定の色を感じる錐状体細胞が多くあり、そこに油球と呼ばれる色素を含んだ脂質の球が存在し、これが特定の色をより良く認識していることが示されている（非特許文献１参照）。
【００１８】
本発明者らは上記点に着目し、明度（Ｌ＊値）と知覚色度指数（ａ＊値及びｂ＊値）が示す特定範囲の色相を有する合成樹脂フィルムとカラスの視認性について研究・検討を続けた結果、本発明に至ったものである。
【００１９】
本発明に用いる合成樹脂フィルムは、Ｌ＊値を４０〜８０に規定する。Ｌ＊値が、少なくとも４０、好ましくは少なくとも５０である合成樹脂フィルムであれば、人が該合成樹脂フィルムを介して物質を視認できるが、Ｌ＊値が４０未満であると視認できない。一方、Ｌ＊値が８０を超えると白色系に近くなり人だけでなく、カラスも認識可能となる。かかる点を考慮すると、本発明に用いる合成樹脂フィルムは、Ｌ＊値が４０〜８０であることが好ましい。また、本発明に用いる合成樹脂フィルムは、知覚色度指数であるａ＊値が−４０〜１０、ｂ＊値が−１０〜４０であり、且つ、両者は｜ａ＊｜＋｜ｂ＊｜≧５なる関係を満たす色相を有する。
【００２０】
ここで、合成樹脂フィルムのａ＊値が−４０未満であると、黄色、青緑色系が強過ぎる。また、ａ＊値が１０超であると、橙色、紫色系が強過ぎる。そのため、カラスだけでなく、人もフィルムを通して内容物を視認できなくなり好ましくない。一方、合成樹脂フィルムのｂ＊値が−１０未満であると、青緑色、紫色系が強過ぎる。ｂ＊値が４０超であると黄色、橙色系が強過ぎる。そのため、カラスだけでなく、人もフィルム通して内容物を視認できなくなり好ましくない。
【００２１】
本発明者らは、上記のことを考慮して、知覚色度指数であるａ＊値及びｂ＊値が、それぞれ−４０〜１０、−１０〜４０の範囲にある合成樹脂フィルム、即ち、通常の目視感覚の色相としては、黄色、黄緑色、緑色、及び水色系である合成樹脂フィルムは、人はそれを介して物体を視認できるが、カラスはそれを介して物体を視認できなくなることを突き止めた。
【００２２】
また、このａ＊値及びｂ＊値が、それぞれ−４０〜１０、−１０〜４０の範囲内であっても、それぞれの絶対値が０に近いと、例えば現在一般的に用いられている半透明性のゴミ袋のように透明に近いフィルムとなり、人もカラスも物体を容易に視認することができることも突き止めた。かかる観点から、本発明に用いる合成樹脂フィルムは、ａ＊値及びｂ＊値が共に上記範囲であり、且つ、両者の絶対値の和が５以上（｜ａ＊｜＋｜ｂ＊｜≧５）であることが重要である。
【００２３】
従って、本発明に用いる合成樹脂フィルムは、ＪＩＳ  Ｚ８７２９に規定されるＬ＊値（明度）が４０〜９０、知覚色度指数であるａ＊値及びｂ＊値がそれぞれ−４０〜１０、−１０〜４０であり、しかも、｜ａ＊｜＋｜ｂ＊｜≧５なる関係を満たす色相、即ち、通常の目視感覚で、黄色、黄緑色、緑色、水色を呈することを必須要件とする。
【００２４】
更に、カラスに限らず、一般に小動物の給餌活動を観察すると、自然界から得られる餌の大半が植物又は動物細胞、繊維質からできていることから、見かけ上は艶消し状を呈している。そのため、カラスなどの小動物は、光沢のあるものを人工物と判断し、餌とは認識しないことが判ってきた。本発明者らは、この点にも着目して検討を加えた結果、鏡面光沢度〔Ｇｓ（６０°）〕が特定値以上であると、カラスなどはフィルム自体に興味を示さないことが観察された。かかる観点から、本発明に用いる合成樹脂フィルムは、鏡面光沢度〔Ｇｓ（６０°）〕が少なくとも３５％、好ましくは少なくとも４０％であることが推奨される。
【００２５】
本発明に用いる合成樹脂フィルムは、加工してゴミ袋を形成する際、フィルムの柔軟性、袋の取り扱い性、収納物の収納性等を考慮するとその材質としては、熱可塑性樹脂が推奨される。熱可塑性樹脂の種類としては、ポリエチレン、ポリプロピレン等のポリオレフィン系樹脂、塩化ビニル系樹脂、ＧＰＰＳ、ＡＳ樹脂等のスチレン系樹脂、ＰＭＭＡ、ＭＳ等のアクリル系樹脂に限らず、ポリカーボーネート樹脂、ポリエチレンテレフタレート樹脂、更には、ポリ乳酸、ポリブチレンサクシネート等の生分解性樹脂等、可塑化、成形したフィルムが透明性を示す樹脂であればいずれも用いることができる。これらの内、低密度ポリエチレン、線状低密度ポリエチレン等のポリエチレン系樹脂、或いはポリエチレンテレフタレート等のポリエステル系樹脂が特に好ましく推奨される。
【００２６】
また、これらの樹脂は単独で用いることが一般的であるが、数種の樹脂を組み合わせて多層化したフィルムとして用いたり、或いは、数種の樹脂を混合して単層のフィルムとして用いることも可能である。混合して用いる場合、相溶化剤等で均一に混ぜ合わせることができるが、屈折率ができるだけ近いものを組み合わせて用い、透明又は半透明のフィルムが形成される様にすることが好ましい。これら樹脂に可塑剤、帯電防止剤、耐候剤、耐熱安定剤、等の各種添加剤、或いは透明、半透明を維持できる程度に染料、顔料等の着色剤を添加することも可能である。
【００２７】
本発明に用いる合成樹脂フィルムは、各種成形加工機を用いて、上記熱可塑性樹脂を容易にフィルム成形できる。更に、得られたフィルムを加工することでゴミ袋とすることができる。本発明に用いる合成樹脂フィルムの成形方法には特に制限はない。一般的には、円筒形ダイが装着された成形機を用いるインフレーション式フィルム成形方法、Ｔダイが装着された成形機を用いる押出式フィルム成形方法、ブロー成形方法等の公知の方法が適用できる。また、合成樹脂フィルムは単層に限らず多層構造とすることも可能である。本発明で用いる合成樹脂フィルムの厚みは１０〜１００μｍ程度である。好ましくは１０〜８０μｍ程度である。
【００２８】
本発明に用いる合成樹脂フィルムは、ＪＩＳ  Ｚ８７２９で規定される上記光学特性を有する。これらの特性を付与する方法としては、紫外領域に近い波長域における光線透過率が低く、しかも長波長域に近い可視光領域の透過率が比較的高い顔料、染料、或いは各種添加剤を合成樹脂に添加することが好ましい。
【００２９】
具体的には、マグネタイト、ヘマタイト、ゲーサイト等の酸化鉄、チタン黄等の酸化チタン及び酸化亜鉛、或いは、キノフタロン系、イソイドリン系等の顔料、フタロシアニンブルー、フタロシアニングリーン、アシッドイエロー２、ダイレクトレッド２８等の染料等が挙げられる。これらは単独で、或いは２種以上を組み合わせて使用することができる。本発明では、上記光学特性を満たすフィルムを用いることが必須であるが、通常の目視感覚では特に、黄色系、黄緑色系、緑色系、水色系の顔料を添加した着色フィルムが推薦される。
【００３０】
通常、顔料の市販品は、１０〜３０倍に希釈されたマスターバッチの形態の物が多い。例えば、黄色顔料としては、東京インキ（株）製、商品名：ＰＥＸ  ３０４２  ＹＥＬＬＯＷ、黄緑色顔料としては、東京インキ（株）製、商品名：ＰＥＸ  ３２０７  ＧＲＥＥＮ、緑色顔料としては、東京インキ（株）製、商品名：ＰＥＸ  ３２１４  ＧＲＥＥＮ、青色顔料としては、東京インキ（株）製、商品名：ＰＥＸ  ＦＢ５１１  ＢＬＵＥ、水色顔料としては、東京インキ（株）製、商品名：ＦＢ−５０９  ＢＬＵＥ等が挙げられる。これらはいずれも２０倍希釈品である。上記顔料、染料などの使用量（純品として）は、合成樹脂に対し０．０１〜５重量％程度である。
【００３１】
尚、各自治体の規制に合致するゴミ袋であるためには、各自治体が定めるゴミ袋としての燃焼ガス基準、安全性基準を満たす顔料、染料などを選択することが必要である。
【００３２】
また、本発明に用いる合成樹脂フィルムは、上記光学特性に加え、更にフィルム表面の鏡面光沢度〔Ｇｓ（６０°）〕が少なくとも３５％であることが好ましい。一般に、ゴミ袋の資材として用いる合成樹脂フィルムには、フィルム自体の燃焼熱量を低減することを目的として、炭酸カルシウム、タルク等の無機フィラーを添加する。その場合、合成樹脂フィルムの表面光沢は低下し、艶消し状態となり、表面が滑り難くなり、ハンドリング性が向上する。結果的には、ゴミ袋の開口部を閉止する際に手で絞り易く、結び易くなる。
【００３３】
また、上述したようにフィルムの光沢度の多寡は、カラスにとっては人工物、天然物の簡易な判断基準と考えられる。本発明者らの観察結果によれば、カラスには光沢の有るフィルムを避ける傾向が見られた。その科学的根拠は定かではないが、フィルムの光沢度が高ければ高いほどカラスが忌避する傾向を示すことが明らかである。かかる観点から、ゴミ袋用資材として用いる合成樹脂フィルムは、鏡面光沢度〔Ｇｓ（６０°）〕は少なくとも３５％であることが好ましい。鏡面光沢度は高い程好ましいが、現実的にはその上限は９５％程度である。
【００３４】
合成樹脂フィルムの明度及び鏡面光沢度〔Ｇｓ（６０°）〕は、例えば、炭酸カルシウム、炭酸マグネシウム、硫酸バリウム、酸化チタン、タルク、クレーなどの無機フィラーを添加することにより調整することができる。無機フィラーの添加量が増加するに応じて、合成樹脂フィルムの明度及び鏡面光沢度〔Ｇｓ（６０°）〕は低下する。従って、Ｌ＊値（明度）が４０〜８０、鏡面光沢度〔Ｇｓ（６０°）〕が７０％以上であるような透明性と鏡面光沢度に優れる合成樹脂フィルムを得たい場合は、無機フィラーを添加しないことが好ましい。無機フィラーの添加量は、所望する明度と鏡面光沢度（Ｇｓ６０°）に応じて、適宜選択すればよい。添加量としては、合成樹脂１００重量に対し０〜２重量部程度である。
【００３５】
その他、本発明における上記特定光学特性を有する合成樹脂フィルムの製法に関しては、上記のように合成樹脂中に各成分を練り込み直接フィルム化する以外に、透明、半透明フィルムの表面に上記光学特性を有する塗料等を印刷したり、コーティングすることによっても作成することができる。
【００３６】
本発明のゴミ袋は、上記のようにして得られた合成樹脂フィルムを袋状に加工することにより製造される。通常、四辺形に切断したフィルムの３辺をヒートシールし、１辺を開口部として残すことにより製造される。上記のようにして形成される本発明のゴミ袋の寸法には特に制限はないが、通常、横方向の長さが１０〜１００ｃｍ程度、縦方向の長さが２０〜１２０ｃｍ程度である。資材フィルムの厚みは１０〜１００μｍ程度である。好ましくは１０〜８０μｍ程度である。
【実施例】
【００３７】
以下、実施例を示して本発明について更に詳細に説明する。尚、実施例に示したＬ＊ａ＊ｂ＊系表色、鏡面光沢度〔Ｇｓ（６０°）〕、外観色及び実用評価試験は、下記方法により測定した。
【００３８】
（１）Ｌ＊ａ＊ｂ＊系表色
ＪＩＳ  Ｚ８７２９に規定される表色であり、ＳＭカラーコンピューター〔スガ試験機（株）製、ＭＯＤＥＬ：ＳＭ−６〕を用いて透過光で測定する。
（２）鏡面光沢度〔Ｇｓ（６０°）〕（％）
ＪＩＳ  Ｚ８７４１に規定される方法に従い、光沢度計〔日本電色工業（株）製、形式：３００Ａ〕を用いて６０度鏡面光沢度を測定する。
（３）外観色
目視により外観色を判定する。
【００３９】
（４）実用評価試験
＜評価試料＞
実施例及び比較例で得られたゴミ袋の内側の任意の５箇所を選び、透明な粘着テープを用いてドッグフード〔日本ペットフード（株）製、商品名：ビタワン、約２．５ｇを５個〕を固定する。次いで、ゴミ袋の体積が約２５００ｃｍ３になるように紙くずを入れ、開口部を透明な粘着テープを用いて封止して、実用評価用試料とする。
【００４０】
＜評価組み合わせ＞
１）評価１：ゴミ袋の色相が及ぼす影響を評価する。実施例１〜４、比較例１〜３及び８で得られた試料を評価する。各試料の外観色は表１に記載した。
２）評価２：ゴミ袋の鏡面光沢度が及ぼす影響を評価する。実施例２、４、比較例４、５、８で得られた試料を評価する。各試料の鏡面光沢度は表１に記載した。
３）評価３：ゴミ袋の明度が及ぼす影響を評価する。実施例１、２、比較例６、７、８で得られた試料を評価する。各試料の明度は表１に記載した。
【００４１】
＜評価方法＞
下記評価をそれぞれ２回繰り返す。
１）人の視認性
１５０ｃｍ離れた位置から目視して、ゴミ袋に収納された内容物（ドックフード）の位置が確認できるか否かを判断する。評価基準；視認可能、視認不可能
２）カラスの視認性−１
カラス５羽を飼育している檻（縦５ｍ、横３ｍ、高さ３ｍ）の中に試料を入れ、カラスが試料を突き始めるまでの所要時間を測定する。判断基準；所要時間が短い順に示す。
３）カラスの視認性−２
前項の檻において、カラスが突付いた箇所が内容物（ドックフード）が固定された位置と一致し、内容物を取出すことができたか否かを観察する。判断基準；取得した順位で示す。
【００４２】
実施例１
インフレーション成形機（アルピネＡＤ社製、形式：ＨＳ５０／３５／３５Ｒ−２１Ｄ）を用い、ポリエチレン（三井化学（株）製、商品名：Ｆ３１２）１００重量部に対し、波長３２０ｎｍにブロードの光線透過率のピークを持つ黄色顔料〔東京インキ（株）製、商品名：ＰＥＸ  ３０４２  ＹＥＬＬＯＷ、２０倍希釈マスターバッチ〕を５重量部配合した樹脂組成物をフィルム成形し、厚さ５０μｍの黄色ポリエチレンフィルムを作成した。得られたフィルムを縦３００ｍｍ、横２００ｍｍに切断してゴミ袋形成用資材とした。資材を２枚ずつ重ね合わせて、底部、及び両側部を熱融着により三方シールし、充填可能量が約２５００ｃｍ３のゴミ袋を作成した。
【００４３】
実施例２
黄色顔料に替えて、波長３２０ｎｍと５７０ｎｍにブロードの光線透過率のピークを持つ黄緑色顔料〔東京インキ（株）製、商品名：ＰＥＸ  ３２０７  ＧＲＥＥＮ、２０倍希釈マスターバッチ〕を用いた以外は、実施例１と同様にして充填可能量が約２５００ｃｍ３の黄緑色のゴミ袋を作成した。
【００４４】
実施例３
黄色顔料に替えて、３００ｎｍと５４０ｎｍに光線透過率のピークを持つ緑色顔料〔東京インキ（株）製、商品名：ＰＥＸ  ３２１４  ＧＲＥＥＮ、２０倍希釈マスターバッチ〕を用いた以外は、実施例１と同様にして充填可能量が約２５００ｃｍ３の緑色のゴミ袋を作成した。
【００４５】
実施例４
黄色顔料に替えて、４８０ｎｍにブロードの光線透過率のピークを持つ水色顔料〔東京インキ（株）製、商品名：ＦＢ−５０９  ＢＬＵＥ、２０倍希釈マスターバッチ〕を用い、その添加量を３．５重量部とした以外は、実施例１と同様にして充填可能量が約２５００ｃｍ３の水色のゴミ袋を作成した。
【００４６】
比較例１
黄色顔料に替えて、３７０ｎｍに光線透過率のピークを持つ赤色顔料〔東京インキ（株）製、商品名：ＰＥＸ  ３０２３  ＲＥＤ  ２０倍希釈マスターバッチ〕を用い、その添加量を３重量部とした以外は、実施例１と同様にして充填可能量が約２５００ｃｍ３の赤色のゴミ袋を作成した。
【００４７】
比較例２
黄色顔料に替えて、４８０ｎｍに光線透過率のピークを持つ紺色顔料〔東京インキ（株）製、商品名：ＰＥＸ  ３１２０  ＶＩＯＬＥＴ  ２０倍希釈マスターバッチ〕を用い、その添加量を２重量部とした以外は、実施例１と同様にして充填可能量が約２５００ｃｍ３の紺色のゴミ袋を作成した。
【００４８】
比較例３
黄色顔料に替えて、４８０ｎｍにブロードの光線透過率のピークを持つ青色顔料〔東京インキ（株）製、商品名：ＰＥＸ  ＦＢ５１１  ＢＬＵＥ  ２０倍希釈マスターバッチ〕を用い、その添加量を４重量部とした以外は、実施例１と同様にして充填可能量が約２５００ｃｍ３の青色のゴミ袋を作成した。
【００４９】
比較例４
黄色顔料に替えて、３２０ｎｍと５７０ｎｍにブロードの光線透過率のピークを持つ黄緑色顔料〔東京インキ（株）製、商品名：ＰＥＸ  ３２０７  ＧＲＥＥＮ  ２０倍希釈マスターバッチ〕を用い、その添加量を４重量部とし、且つ、炭酸カルシウムを５重量部用いた以外は、実施例１と同様にして充填可能量が約２５００ｃｍ３の艶消し黄緑色のゴミ袋を作成した。
【００５０】
比較例５
黄色顔料に替えて、４８０ｎｍにブロードの光線透過率のピークを持つ水色顔料〔東京インキ（株）製、商品名：ＦＢ−５０９  ＢＬＵＥ  ２０倍希釈マスターバッチ〕３．５重量部、及び、炭酸カルシウムを５重量部用いた以外は、実施例１と同様にして充填可能量が約２５００ｃｍ３の艶消し水色のゴミ袋を作成した。
【００５１】
比較例６
３２０ｎｍにブロードの光線透過率のピークを持つ黄色顔料〔東京インキ（株）製、商品名：ＰＥＸ  ３０４２  ＹＥＬＬＯＷ  ２０倍希釈マスターバッチ〕の使用量を１．５重量部に替えた以外は、実施例１と同様にして充填可能量が約２５００ｃｍ３の薄い黄色のゴミ袋を作成した。
【００５２】
比較例７
黄色顔料に替えて、３２０ｎｍと５７０ｎｍにブロードの光線透過率のピークを持つ黄緑色顔料〔東京インキ（株）製、商品名：ＰＥＸ  ３２０７  ＧＲＥＥＮ  ２０倍希釈マスターバッチ〕を用い、その添加量を１．０重量部とした以外は、実施例１と同様にして充填可能量が約２５００ｃｍ３の薄い黄緑色のゴミ袋を作成した。
【００５３】
比較例８
市販の半透明ゴミ袋、厚さ５０μｍを解体しフィルムを作成した。得られたフィルムを同様に、底部と両脇部を熱融着により三方シールしゴミ袋とした。
【００５４】
外観色及び光学特性の測定
実施例１〜４、及び比較例１〜８で作成したゴミ袋に用いた合成樹脂フィルムについて、外観色、Ｌ＊ａ＊ｂ＊系表色、及び鏡面光沢度（Ｇｓ６０°）を上記方法により測定した。得られた結果を表１に示す。
【００５５】
【表１】
2006076761.tif 000002
【００５６】
実用評価試験
実施例１〜４及び比較例１〜８で得られたゴミ袋について、上記方法により実用評価した。得られた結果を表２に示す。表２の評価結果の記載欄には、実施例を「実」、比較例を「比」と略記した。
【００５７】
【表２】
2006076761.tif 000003
【００５８】
＜実用評価の考察＞
（１）比較例８の市販の半透明ゴミ袋は、カラスにとって内容物の判断が容易であり、ゴミ袋を突付き始めるのが最も早く、しかも内容物を最も早く取得した。
（２）評価１では、色相が及ぼすカラスの視認性について調べた。比較例８以外の、実施例１〜４、比較例１〜３については、カラスが突付くまでの時間に規則性がなく、また、内容物を取得する早さ（視認精度）にも規則性がないことが判った。このことから、カラスは内容物を視認していないものと判断される。人は実施例１〜４については全て内容物が視認できるが、特定の色相については、カラスには視認できない領域があることがわかる。
【００５９】
（３）評価２では、光沢度が及ぼすカラスの視認性について調べた。カラスが突つき始めるまでの所要時間を比較すると、比較例８を別にすれば、同じ色相のものでは、実施例２よりは比較例４、実施例４よりは比較例５、がそれぞれ内容物を突つき始めるまでの所要時間が短い。このことから、カラスは、表面が艶消しされ光沢のないものに指向し、光沢の有るものを避ける傾向があることがわかる。また、比較例８を除き、内容物の取得順位（視認精度）には規則性がないことから、カラスは、内容物を視認できていないことがわかる。
【００６０】
（４）評価３では、同一色相において、明度が及ぼすカラスの視認性について調べた。その結果、比較例８を除き、同一色相である実施例１と比較例６、実施例２と比較例７をそれぞれ比較すると、いずれも比較例の方を優先してに突き、また、内容物を早く正確に取得している。しかし、実施例１、２は、内容物の取得順位が遅く、視認精度が悪いことが判った。このことから、同一色相のものでも一定明度以上であれは、人もカラスも内容物を視認できるが、実施例１、２のように明度が特定範囲にあるものについては、カラスは内容物を視認できていないことがわかる。
【００６１】
（５）上記実用評価結果から、人は視認できるが、カラスは視認できない明度範囲と色相が特定される。特に色相としては、黄色、黄緑、緑、水色系のフィルムからなるゴミ袋が、鳥害対策、特にカラス対策用には有効であることがわかった。更には表面光沢のあるものがより有効であることもわかった。
【産業上の利用可能性】
【００６２】
本発明のゴミ袋は、市街地などにおける食物残渣を含む生ゴミの収納用ゴミ袋として好適である。地域の美観の維持と衛生の向上に極めて有用である。
【手続補正書】
【提出日】平成17年11月21日(2005.11.21)
【手続補正１】
【補正対象書類名】明細書
【補正対象項目名】０００８
【補正方法】変更
【補正の内容】
【０００８】
【特許文献１】特開２０００−２１２０１４号公報（特許請求の範囲）
【特許文献２】特開平９−１６９４０１号公報（特許請求の範囲）
【特許文献３】特開２０００−４６８０２号公報（特許請求の範囲）
【特許文献４】特開平１０−３５８０９号公報（特許請求の範囲）
【非特許文献１】杉田昭栄著「カラスなぜ遊ぶ」集英社新書、２００４年３月２２日、１１４〜１１７頁
【手続補正２】
【補正対象書類名】明細書
【補正対象項目名】００１４
【補正方法】変更
【補正の内容】
【００１４】
本発明に係わるゴミ袋は、上記明度及び色相を有する合成樹脂フィルムから形成されるため、カラスなどが収納物を容易に視認し難く、突つき出しなどによる収納物の散乱被害を防止することができる。更に、鏡面光沢度〔Ｇｓ（６０°）〕が少なくとも３５％である合成樹脂フィルムを用いることにより、その効果は一層顕著となる。また、明度（Ｌ＊値）が４０〜８０である合成樹脂フィルムから形成されるので人が収納物を視認可能であり、自治体などの規制に合致し食物残渣を含む生ゴミの収納用ゴミ袋として好適である。
【手続補正３】
【補正対象書類名】明細書
【補正対象項目名】００２３
【補正方法】変更
【補正の内容】
【００２３】
従って、本発明に用いる合成樹脂フィルムは、ＪＩＳ  Ｚ８７２９に規定されるＬ＊値（明度）が４０〜８０、知覚色度指数であるａ＊値及びｂ＊値がそれぞれ−４０〜１０、−１０〜４０であり、しかも、｜ａ＊｜＋｜ｂ＊｜≧５なる関係を満たす色相、即ち、通常の目視感覚で、黄色、黄緑色、緑色、水色を呈することを必須要件とする。
【手続補正４】
【補正対象書類名】明細書
【補正対象項目名】００２９
【補正方法】変更
【補正の内容】
【００２９】
具体的には、マグネタイト、ヘマタイト、ゲーサイト等の酸化鉄、チタン黄等の酸化チタン及び酸化亜鉛、或いは、キノフタロン系、イソインドリン系等の顔料、フタロシアニンブルー、フタロシアニングリーン、アシッドイエロー２、ダイレクトレッド２８等の染料等が挙げられる。これらは単独で、或いは２種以上を組み合わせて使用することができる。本発明では、上記光学特性を満たすフィルムを用いることが必須であるが、通常の目視感覚では特に、黄色系、黄緑色系、緑色系、水色系の顔料を添加した着色フィルムが推薦される。
【手続補正５】
【補正対象書類名】明細書
【補正対象項目名】００４２
【補正方法】変更
【補正の内容】
【００４２】
実施例１
インフレーション成形機（アルピネＡＧ社製、形式：ＨＳ５０／３５／３５Ｒ−２１Ｄ）を用い、ポリエチレン（三井化学（株）製、商品名：Ｆ３１２）１００重量部に対し、波長３２０ｎｍにブロードの光線透過率のピークを持つ黄色顔料〔東京インキ（株）製、商品名：ＰＥＸ  ３０４２  ＹＥＬＬＯＷ、２０倍希釈マスターバッチ〕を５重量部配合した樹脂組成物をフィルム成形し、厚さ５０μｍの黄色ポリエチレンフィルムを作成した。得られたフィルムを縦３００ｍｍ、横２００ｍｍに切断してゴミ袋形成用資材とした。資材を２枚ずつ重ね合わせて、底部、及び両側部を熱融着により三方シールし、充填可能量が約２５００ｃｍ３のゴミ袋を作成した。
【手続補正書】
【提出日】平成17年12月19日(2005.12.19)
【手続補正１】
【補正対象書類名】明細書
【補正対象項目名】００３０
【補正方法】変更
【補正の内容】
【００３０】
通常、顔料の市販品は、１０〜３０倍に希釈されたマスターバッチの形態の物が多い。例えば、黄色顔料としては、東京インキ（株）製、商品名：ＰＥＸ  ３０４２  ＹＥＬＬＯＷ、黄緑色顔料としては、東京インキ（株）製、商品名：ＰＥＸ  ３２０７  ＧＲＥＥＮ、緑色顔料としては、東京インキ（株）製、商品名：ＰＥＸ  ３２１４  ＧＲＥＥＮ、青色顔料としては、東京インキ（株）製、商品名：ＰＥＸ  ３１７１  ＢＬＵＥ、水色顔料としては、東京インキ（株）製、商品名：ＰＥＸ  ＦＢ−５１１  ＢＬＵＥ等が挙げられる。これらはいずれも２０倍希釈品である。上記顔料、染料などの使用量（純品として）は、合成樹脂に対し０．０１〜５重量％程度である。
【手続補正２】
【補正対象書類名】明細書
【補正対象項目名】００４５
【補正方法】変更
【補正の内容】
【００４５】
実施例４
黄色顔料に替えて、４８０ｎｍにブロードの光線透過率のピークを持つ水色顔料〔東京インキ（株）製、商品名：ＰＥＸ  ＦＢ−５１１  ＢＬＵＥ、２０倍希釈マスターバッチ〕を用い、その添加量を３．５重量部とした以外は、実施例１と同様にして充填可能量が約２５００ｃｍ３の水色のゴミ袋を作成した。
【手続補正３】
【補正対象書類名】明細書
【補正対象項目名】００４８
【補正方法】変更
【補正の内容】
【００４８】
比較例３
黄色顔料に替えて、４８０ｎｍにブロードの光線透過率のピークを持つ青色顔料〔東京インキ（株）製、商品名：ＰＥＸ  ３１７１  ＢＬＵＥ  ２０倍希釈マスターバッチ〕を用い、その添加量を４重量部とした以外は、実施例１と同様にして充填可能量が約２５００ｃｍ３の青色のゴミ袋を作成した。
【手続補正４】
【補正対象書類名】明細書
【補正対象項目名】００５０
【補正方法】変更
【補正の内容】
【００５０】
比較例５
黄色顔料に替えて、４８０ｎｍにブロードの光線透過率のピークを持つ水色顔料〔東京インキ（株）製、商品名：ＰＥＸ  ＦＢ−５１１  ＢＬＵＥ  ２０倍希釈マスターバッチ〕３．５重量部、及び、炭酸カルシウムを５重量部用いた以外は、実施例１と同様にして充填可能量が約２５００ｃｍ３の艶消し水色のゴミ袋を作成した。